(57)【要約】【課題】鋳造性が良好で且つ加工しやすくしかも生産性の高い耐熱耐亀裂性の高いディクスブレーキ用ロータ材を提供するる。【解決手段】重量比で、Ｃ：３．７５〜３．９５％、Ｓｉ：１．８〜２．２％、Ｍｎ：０．５〜０．８％、Ｐ：≦０．１％、Ｓ：０．０８〜０．１５％、Ｍｏ：０．２〜０．７％、Ｖ：０．２〜０．６％、Ｃｕ：≦１．５％、Ｃｒ：≦０．１％、残部は実質的にＦｅである化学成分を含有するねずみ鋳鉄であり、鋳造を行う場合には、注湯からＡ１変態点である７３０℃〜７５０℃になるまでの冷却時間が２０分〜５０分となるように、鋳造方法及び型冷却等の手法により温度制御を行う。この際、湯の冷却速度は、５℃／分〜４５℃／分の範囲内で行う。【選択図】図１
2005082869.tif 000002
【特許請求の範囲】
【請求項１】
重量比で、Ｃ：３．７５〜３．９５％、Ｓｉ：１．８〜２．２％、Ｍｎ：０．５〜０．８％、Ｐ：≦０．１％、Ｓ：０．０８〜０．１５％、Ｍｏ：０．２〜０．７％、Ｖ：０．２〜０．６％、Ｃｕ：≦１．５％、Ｃｒ：≦０．１％、残部が実質的に鉄である化学成分を含有するねずみ鋳鉄により形成したことを特徴とするディスクブレーキ用ロータ材。
【請求項２】
注湯からＡ１変態点である７３０℃〜７５０℃になるまでの冷却時間が２０分〜５０分となるように湯の温度制御を行う請求項１記載のディスクブレーキ用ロータ材。
【請求項３】
湯の冷却速度は、５℃／分〜４５℃／分の範囲内で行う請求項２記載のディスクブレーキ用ロータ材。
【発明の詳細な説明】
【技術分野】
【０００１】
本発明はディスクブレーキ用ロータ材に関するものである。
【背景技術】
【０００２】
一般に、大型トラックのディスクブレーキ用ロータは、スペース的問題によりロータの外径、厚さ等が制約されているため、従来は耐熱耐亀裂性の高い鋳鋼材を採用している。
【０００３】
又、耐熱耐亀裂性の高い従来の鋳鋼製のディスクブレーキ用ロータ材としては、例えば、特許文献１がある。
【特許文献１】特開平７−２３３４３９号公報
【発明の開示】
【発明が解決しようとする課題】
【０００４】
しかしながら、鋳鋼は鋳造性が悪く且つ加工し難いため、生産性が低くコスト負担が大きいという問題がある。一方、材料としてねずみ鋳鉄を用いた場合、ねずみ鋳鉄は耐熱耐亀裂性で問題がある。
【０００５】
本発明は、斯かる実情に鑑み、鋳造性が良好で且つ加工しやすくしかも生産性の高い耐熱耐亀裂性の高いディクスブレーキ用ロータ材を提供することを目的としてなしたものである。
【課題を解決するための手段】
【０００６】
請求項１のディスクブレーキ用ロータ材は、重量比で、Ｃ：３．７５〜３．９５％、Ｓｉ：１．８〜２．２％、Ｍｎ：０．５〜０．８％、Ｐ：≦０．１％、Ｓ：０．０８〜０．１５％、Ｍｏ：０．２〜０．７％、Ｖ：０．２〜０．６％、Ｃｕ：≦１．５％、Ｃｒ：≦０．１％、残部が実質的に鉄である化学成分を含有するねずみ鋳鉄により形成したものである。
【０００７】
請求項２のディスクブレーキ用ロータ材は、注湯からＡ１変態点である７３０℃〜７５０℃になるまでの冷却時間が２０分〜５０分となるように湯の温度制御を行い、請求項３のディスクブレーキ用ロータ材においては、湯の冷却速度は、５℃／分〜４５℃／分の範囲内で行う。
【発明の効果】
【０００８】
本発明によれば、鋳造性が良好で且つ加工しやすく、しかも生産性の高い耐熱耐亀裂性の高いディクスブレーキ用ロータ材を提供することができる。
【発明を実施するための最良の形態】
【０００９】
以下、本発明の実施の形態を図示例と共に説明する。
本件発明者は、上記観点から種々検討の結果、鋳造性、加工性が良好で、生産性の高い材料としてねずみ鋳鉄を用い、鋳鋼材に匹敵する耐熱耐亀裂性の良好な材料（発明材）を開発した。
【００１０】
而して、ねずみ鋳鉄材である発明材の化学成分は図１の表に示すごとく、Ｃ：３．７５〜３．９５Ｗｔ％、Ｓｉ：１．８〜２．２Ｗｔ％、Ｍｎ：０．５〜０．８Ｗｔ％、Ｐ：≦０．１Ｗｔ％、Ｓ：０．０８〜０．１５Ｗｔ％、Ｍｏ：０．２〜０．７Ｗｔ％、Ｖ：０．２〜０．６Ｗｔ％、Ｃｕ：≦１．５Ｗｔ％、Ｃｒ：≦０．１Ｗｔ％、残部は実質的にＦｅである。
【００１１】
発明材のＣを図１の表に示す鋳鋼やＦＣ２５０のＣよりも多くするのは、材料内で成長した黒鉛により材料の熱伝導度を高めて熱放散性を向上させるためである。しかし、Ｃの含有量を多くしただけでは、強度が低下するため、発明材には、ＦＣ２５０では含有していないＭｏ、Ｖ、Ｃｕを加え、引張強さ等の強度の向上を図っている。又、Ｃｒは強力な炭化物生成元素のため、含有量が０．１Ｗｔ％を越えると粗大炭化物が多く析出するため、材料の熱伝導度の低下が大きくなると共に、脆化と相手攻撃性が大きくなり、パッド磨耗を増加させる。従って、これらを防止するようＣｒは、０．１Ｗｔ％以下とした。
【００１２】
発明材及び鋳鋼並びにＦＣ２５０の機械的性質及び物性値は図２の表に示されており、この表から、発明材の熱伝導度は鋳鋼及びＦＣ２５０に勝っていることが分かる。
【００１３】
発明材により鋳造を行う場合には、注湯からＡ１変態点である７３０℃〜７５０℃になるまでの冷却時間が２０分〜５０分となるように、鋳造方法及び型冷却等の手法により、温度制御を行う。又、湯の冷却速度は５℃／分〜４５℃／分の範囲内で行う。 
【００１４】
図３には、発明材の炭素量と熱伝導度の関係が示されており、炭素量（Ｗｔ％）の増加に従い、熱伝導度（Ｗ／ｍ・ｋ）は向上する。図４には、発明材の炭素量と引張強さ、硬さの関係が示されており、炭素量（Ｗｔ％）の増加に従い、引張強さ（Ｍｐａ）、硬さ（ＨＶ）の関係は大幅に低下する。
【００１５】
一方、本件発明者は種々検討の結果、熱伝導度の低下を抑制しつつ引張強さ、硬度を向上させる合金元素としてＭｏ、Ｖの添加が有効であることを発見した。すなわち、目標の熱伝導度５０（Ｗ／ｍ・ｋ）以上、引張強さ２００（ＭＰａ）以上を満足させるＭｏ、Ｖの添加量を決定するため、Ｍｏ、Ｖの添加量による影響について研究した結果を図５、図６に示す。
【００１６】
図５はＭｏ及びＶの添加量と熱伝導度の関係を示すグラフであり、又、図６はＭｏの添加量と引張強さの関係を、Ｖの含有量に対応して示すグラフである。
【００１７】
図５に示すグラフから、熱伝導度が５０(Ｗ／ｍ・ｋ)以上の領域は、領域ＶＩ、ＶＩＩを除く、Ｉ〜Ｖの領域であり、Ｉ〜Ｖの領域では、Ｖ添加量はおおよそ０．１〜０．６（Ｗｔ％）となり、Ｍｏ添加量はおおよそ０．２〜０．７（Ｗｔ％）となる。又、図６から引張強さを２００（ＭＰａ）以上にするためには、Ｍｏ添加量（Ｗｔ％）はＶが０．１（Ｗｔ％）、０．４（Ｗｔ％）、０．７（Ｗｔ％）の場合でおおよそ０．２（Ｗｔ％）以上となる。従って、図５、図６の両方を満たすためには、図１の表に示すように、Ｍｏ添加量は０．２〜０．７（Ｗｔ％）となり、Ｖ添加量は０．２〜０．６（Ｗｔ％）となる。
【００１８】
図７には発明材の組織を１００倍に拡大した写真が示され、図８にはＦＣ２５０の組織を１００倍に拡大した写真が示されている。この写真から明らかなごとく、図８に示すＦＣ２５０の組織に晶出している片状黒鉛は、短いものが多いが、図８に示す発明材の組織においては、長い片状黒鉛が多数晶出している。このことは、熱伝導性（熱放散性）は発明材の方がＦＣ２５０よりも優れていることを意味している。
【００１９】
図９には、発明材製のロータのヒートクラックの写真が示されており、図１０には鋳鋼製のロータのヒートクラックの写真が示されている。図１０に示すように、鋳鋼製のロータのヒートクラックはかなり多いが、発明材製のロータのヒートクラックは図９に示すように少ないことが分かる。
【００２０】
図１１は、発明材製のロータの磨耗量と鋳鋼である従来材製のロータの磨耗量との比、及び発明材製のロータに適用されるパッドの磨耗量と従来材製のロータに適用されるパッドの磨耗量との比を表したグラフである。ロータの磨耗量の比は、発明材製ロータの磨耗量／従来材製ロータの磨耗量で表され、パッドの磨耗量の比は、発明材製のロータに適用されるパッドの磨耗量／従来材製のロータに適用されるパッドの磨耗量で表される。
【００２１】
このグラフから、発明材製のロータは従来材製のロータよりも２０（％）磨耗量が減少し、発明材製のロータに適用されるパッドは、従来材製のロータに適用されるパッドよりも（４０％）磨耗量が減少することが分かる。
【００２２】
なお、本発明のディスクブレーキ用ロータ材は、上述の図示例にのみ限定されるものではなく、本発明の要旨を逸脱しない範囲内において種々変更を加え得ることは勿論である。
【図面の簡単な説明】
【００２３】
【図１】従来の鋳鋼、ＦＣ２５０、発明材に含有されている化学成分を表す表である。
【図２】従来の鋳鋼、ＦＣ２５０、発明材の機械的性質及び物性値を表す表である。
【図３】発明材の炭素量と熱伝導度の関係を表すグラフである。
【図４】発明材の炭素量と引張強さ、硬度の関係を表すグラフである。
【図５】発明材に添加するＭｏ及びＶの添加量と熱伝導度の関係を表すグラフである。
【図６】発明材に添加するＭｏの添加量と引張強さとの関係を、Ｖの添加量に対応して表したグラフである。
【図７】発明材の組織を拡大して示す写真である。
【図８】ＦＣ２５０の組織を拡大して示す写真である。
【図９】発明材製のロータのヒートクラックを示す写真である。
【図１０】鋳鋼製のロータのヒートクラックを示す写真である。
【図１１】発明材製のロータの磨耗量と従来材製のロータの磨耗量との比、及び発明材製のロータに適用されるパッドの磨耗量と従来材製のロータに適用されるパッドの磨耗量との比を示すグラフである。
【図１】
2005082869.tif 000003
【図２】
2005082869.tif 000004
【図３】
2005082869.tif 000005
【図４】
2005082869.tif 000006
【図５】
2005082869.tif 000007
【図６】
2005082869.tif 000008
【図７】
2005082869.tif 000009
【図８】
2005082869.tif 000010
【図９】
2005082869.tif 000011
【図１０】
2005082869.tif 000012
【図１１】
2005082869.tif 000013